水及び疎水化剤としてi水溶性のアミノ官能性及びアルキル官能性共縮合物シロキサン、その際、前記シロキサンは、アルコキシシランから誘導されており、かつ、鎖状、環状及び/又は架橋した構造を形成する架橋性構造要素を有する、その際、少なくとも1の構造は理想化した形で下記一般式Iに相応する、その際、アルコキシシランから誘導された構造要素において、-Bは、独立して下記一般式IVa又はIVbのアミノアルキル基に相応する、[式中、h、l及びkは、独立して整数に相応する、0≦h≦6、0≦l≦6、0≦k≦6、h=0、1又は2、j=0、1又は2、n=0、1又は2、R10は、ベンジル基、アリール基、ビニル基、ホルミル基及び/又は1~8個のC原子を有する鎖状、分枝状及び/又は環状アルキル基に相応する]、及び/又は、[式中、m及びpは独立して整数に相応する、但し、0≦m≦6、かつ、0≦p≦6]-Cは、1~20個のC原子を有する鎖状、分枝状又は環状アルキル基に相応する、-Dは、独立してそれぞれ1~8個のC原子を有する鎖状、分枝状又は環状アルキル基に相応する、及び、-その際、R2、R4及び/又はR6は独立して実質的に水素、R3及び/又はR5は独立して1~4個のC原子を有する鎖状、分枝状又は環状アルキル基及び/又はアリール基に相応する、及び-HXは酸を表す、その際、Xは無機又は有機の酸基である、-x=0又は1、y=0又は1、b、c、d及びeは独立して整数であり、b≧1、c≧0、d≧0、e≧0、但し、cd≧1である、-その際、前記共縮合物は架橋の際にもはやアルコールを実質的に放出しない、及び、ii式IIのビスアルコキシシリルアミン[式中、Aは二価アミン、R1は独立して水素、1~4個のC原子を有する鎖状、分枝状又は環状アルキル基、そして、R7は独立して1~6個のC原子を有する鎖状、分枝状又は環状アルキル基である、z=0又は1]、又はその加水分解生成物及び/又は場合によってiからのシロキサンとの縮合生成物を含有する組成物。式II中Aは、式IIIのビス-アミノ官能基[式中、i、i、f、f、g又はgは独立して整数に相応し、かつ、同じか又は異なり、但し、i及び/又はi=0~8、f及び/又はf=1、2又は3、g及び/又はg=0、1又は2に相応する]であることを特徴とする請求項1記載の組成物。組成物中で1:10~10:1、好ましくは1:5~5:1、特にとりわけ好ましくは1:3~3:1の範囲にあるアミノ官能基A及びB対アルキル官能基C及び/又はDの比を有することを特徴とする請求項1又は2記載の組成物。鉱物性建材、特にアルカリ金属及び/又はアルカリ土類金属を含有する実質的に非シリカート性である建材を含み、特に建材がアルカリ金属スルファート及び/又はアルカリ土類金属スルファート、アルカリ金属カーボナート及び/又はアルカリ土類金属カーボナートであって相互に独立して無水物、水和物、これらの改変物又はその混合物として存在するもの、好ましくはアルカリ土類金属スルファート、アルカリ金属スルファート、アルカル土類金属カーボナート、アルカリ金属カーボナート、又はこれら化合物の少なくとも1を含む混合物、特に好ましくはCaSO4、CaSO4xH2O[x=0、0.5又は2]、CaCO3、MgCO3、BaCO3、Na2CO3、K2CO3であり、好ましくは種々の水和形にある硫酸カルシウム、特にカルシウム二水和物、カルシウム半水和物、硫酸カルシウム硬石膏、炭酸カルシウム、炭酸マグネシウム、炭酸バリウム、炭酸カリウム、炭酸ナトリウムであり、そのつど天然に存在するか又は合成により製造された鉱物の形にあり、並びに、水不含であるか又は水含有するか又はその改変物である、ことを特徴とする請求項1から3のいずれか1項記載の組成物。鉱物性建材の材料疎水化のために適しており、かつ、少なくとも1の鉱物性建材、水及びまた疎水化剤として式Iのシロキサン及び式IIのビスアルコキシシリルアミン、これらの混合物又はその加水分解生成物及び/又は縮合生成物をも含み、その際、この組成物のうち疎水化剤の含有量は0.002~10質量、特に0.01~5質量、好ましくは0.1~4質量、特に好ましくは0.1~3.5質量、特に好ましくは0.2~3.0質量、さらに好ましくは0.2~1.0質量であり、建材及び水を足して100質量であることを特徴とする請求項1から4のいずれか1項記載の組成物。式IIのビスアルコキシシリルアミンがH5C2O3SiCH23NHCH23SiOC2H53、H3CO3SiCH23NHCH23SiOCH33、H3CO3SiCH23NHCH22NHCH23SiOCH33、H3CO3SiCH23NHCH22NHCH22NHCH23SiOCH33、H5C2O3SiCH23NHCH22NHCH23SiOC2H53及び/又はH5C2O3SiCH23NHCH22NHCH22NHCH23SiOC2H53、ビスジエトキシメチルシリルプロピルアミン、ビスジメトキシメチルシリルプロピルアミン、ビストリエトキシシリルメチルアミン、ビストリメトキシシリルメチルアミン、ビスジエトキシメチルシリルメチルアミン、ビスジメトキシメチルシリルメチルアミン、H3CO2CH3SiCH23NHCH22NHCH23SiOCH32CH3及び/又はH3CO3CH3SiCH23NHCH22NHCH22NHCH23SiOCH32CH3並びにそのつどエトキシ置換の代わりにメトキシ置換したビスアルコキシシリルアミンであり、その際、ビストリエトキシシリルプロピルアミンH5C2O3SiCH23NHCH23SiOC2H53が特に好ましいことを特徴とする、請求項1から5のいずれか1項記載の組成物。次のものを含有する混合物を、i水溶性のアミノ官能性及びアルキル官能性共縮合物シロキサン及び水、その際、前記シロキサンは、アルコキシシランから誘導されており、かつ、鎖状、環状及び/又は架橋した構造を形成する架橋性構造要素を有する、その際、少なくとも1の構造は理想化した形で下記一般式Iに相応する、その際、アルコキシシランから誘導された構造要素において、-Bは、独立して下記一般式IVa又はIVbのアミノアルキル基に相応する、[式中、h、l及びkは、相互に独立して整数に相応する、0≦h≦6、0≦l≦6、0≦k≦6、h=0、1又は2、j=0、1又は2、n=0、1又は2、R10は、ベンジル基、アリール基、ビニル基、ホルミル基及び/又は1~8個のC原子を有する鎖状、分枝状及び/又は環状アルキル基に相応する]、及び/又は、[式中、m及びpは整数に相応する、但し、0≦m≦6、かつ、0≦p≦6]-Cは、1~20個のC原子を有する鎖状、分枝状又は環状アルキル基に相応する、-Dは、独立してそれぞれ1~8個のC原子を有する鎖状、分枝状又は環状アルキル基に相応する、及び、-その際、R2、R4及び/又はR6は独立して実質的に水素、R3及び/又はR5は独立して1~4個のC原子を有する鎖状、分枝状又は環状アルキル基及び/又はアリール基に相応する、及び-HXは酸を表す、その際、Xは無機又は有機の酸基である、-x=0又は1、y=0又は1、b、c、d及びeは整数でありb≧1、c≧0、d≧0、e≧0、但し、cd≧1である、-その際、前記共縮合物は架橋の際にもはやアルコールを実質的に放出しない、及び、ii式IIのビスアルコキシシリルアミン[式中、Aは二価アミン、R1は独立して水素、1~4個のC原子を有する鎖状、分枝状又は環状アルキル基、R7は独立して1~6個のC原子を有する鎖状、分枝状又は環状アルキル基である、z=0又は1]、又はその加水分解生成物及び/又は縮合生成物、iiii及びiiからの化合物の混合により製造し、かつ、疎水化剤を形成する、組成物の製造方法。式II中Aは、式IIIのビス-アミノ官能基[式中、i、i、f、f、g又はgは独立して整数に相応し、かつ、同じか又は異なり、但し、i及び/又はi=0~8、f及び/又はf=1、2又は3、g及び/又はg=0、1又は2に相応する]であることを特徴とする請求項7記載の方法。アミノ官能基A及びB対アルキル官能基C及び/又はDの比が1:10~10:1、好ましくは1:5~5:1、特にとりわけ好ましくは1:3~3:1の範囲に調節されることを特徴とする請求項7又は8記載の方法。i少なくとも1の式Iのシロキサン及び少なくとも1の式IIのビスアルコキシシリルアミン、これらの混合物又はその加水分解生成物及び/又は縮合生成物及び場合によって水を、ii少なくとも1の鉱物性建材、特にアルカリ金属及び/又はアルカリ土類金属を含有し、実質的に非シリカート性である建材及び水を含有する混合物と、混合することを特徴とする請求項7から9のいずれか1項記載の方法。少なくとも1の鉱物性建材、水及び疎水化剤として少なくとも1の式Iのシロキサン及び式IIのビスアルコキシシリルアミン、これらの混合物又はその加水分解生成物及び/又は縮合生成物をも含む組成物が製造され、その際、この組成物のうち疎水化剤の含有量は0.002~10質量に調節され、建材及び水を足して100質量であり、特に0.002~5質量、好ましくは0.01~4質量、特に好ましくは0.1~3.5質量、特に好ましくは0.2~3.0質量、さらに好ましくは0.2~1.0質量に調節され、建材及び水を足して100質量であることを特徴とする請求項7から10のいずれか1項記載の方法。アルカリ金属及び/又はアルカリ土類金属を含有する鉱物性建材が、石膏、硬石膏、石膏半水和物、カルサイト、方解石、マグネサイト、石灰岩、白亜、スケール、大理石、ドロマイト、アラゴナイト、マグネサイト、毒重石、カリ、ソーダであってそれぞれ水不含か又は水を含有するもの、及び/又は、前述の鉱物を含有する混合物であり、特に天然に存在するか又は合成により製造されており、特に建材が硬石膏、石膏半水和物であることを特徴とする請求項10又は11記載の方法。建材対水の比が4:1~1:4に調節され、特に石膏、硬石膏及び/又は石膏半水和物対水に関しては4:1~1:4、特に約1:2に調節されることを特徴とする請求項10から12のいずれか1項記載の方法。i場合により成形し、かつii硬化させることを特徴とする請求項10から13のいずれか1項記載の方法。請求項7から14のいずれか1項記載の方法により得られる組成物。鉱物性建材、特にアルカリ金属及び/又はアルカリ土類金属を含有し、実質的に非シリカート性である鉱物性建材、好ましくはアルカリ金属スルファート及び/又はアルカリ土類金属スルファート、アルカリ金属カーボナート及び/又はアルカリ土類金属カーボナートこれは、アルカリ金属及びアルカリ土類金属を含み、かつ、相互に独立して無水物として、水和物として、その改変物として又は混合物として存在するの材料疎水化のための、鉱物性建材からの要素の材料疎水化のための、コーティング、処方物、基材、物品、有機又は無機の材料又は複合材料の処理、改質、製造のための、又は基材のコーティングのための、表面又は多孔質基材、金属、プラスチックの疎水化及び疎油化並びに汚れをはじく仕上げ加工及び着色をはじく仕上げ加工のための、建造物及びファサードの保護のための、請求項1から13のいずれか1項記載の組成物の使用。